ПОВЕРХНОСТНО-ОБРАБОТАННАЯ МОДИФИЦИРОВАННАЯ ЦЕЛЛЮЛОЗА ИЗ ХИМИЧЕСКОГО СУЛЬФАТНОГО ВОЛОКНА И СПОСОБЫ ЕЕ ИЗГОТОВЛЕНИЯ И ИСПОЛЬЗОВАНИЯ

1. Способ изготовления абсорбирующей сердцевины, имеющей повышенную пригодность к тиснению, включающий:
включение в сердцевину сульфатного волокна, которое было подвергнуто окислению пероксидом в присутствии медного или железного катализатора в кислой среде согласно последовательности отбеливания, и которое было дополнительно обработано поверхностно-активным веществом,
в котором сульфатное волокно проявляет увеличение удельной скорости абсорбции, составляющее менее чем приблизительно 30% после нанесения поверхностно-активного вещества.
2. Способ по п. 1, в котором поверхностно-активное вещество представляет собой разрыхлитель или умягчитель.
3. Способ по п. 1, в котором поверхностно-активное вещество представляет собой катионное поверхностно-активное вещество.
4. Способ по п. 1, в котором в качестве поверхностно-активного вещества выбирают один или несколько этоксилированных простых эфиров нонилфенола и четвертичных аммониевых солей жирной кислоты растительного происхождения.
5. Способ по п. 4, в котором сульфатное волокно проявляет увеличение удельной скорости абсорбции, составляющее менее чем приблизительно 25%, после нанесения поверхностно-активного вещества.
6. Способ по п. 4, в котором волокно окисляется на четвертой стадии пятистадийной последовательности отбеливания.
7. Способ по п. 1, в котором волокно имеет среднюю длину волокна, составляющую, по меньшей мере, приблизительно 2 мм.
8. Абсорбирующая сердцевина,
в которой содержатся, по меньшей мере, три области волокна, первая область, вторая область и третья область, причем при нормальном использовании, первая область вступает в контакт с текучей средой раньше второй области, и вторая область вступает в контакт с текучей средой раньше третьей области,
в которой, по меньшей мере, одна из областей сердцевины содержит окисленное сульфатное волокно, которое было обработано поверхностно-активным веществом.
9. Сердцевина по п. 8, в которой обработанное поверхностно-активным веществом окисленное сульфатное волокно присутствует в первой или третьей областях сердцевины.
10. Сердцевина по п. 8, в которой обработанное поверхностно-активным веществом окисленное сульфатное волокно присутствует, по меньшей мере, в двух областях сердцевины.
11. Сердцевина по п. 10, в которой обработанное поверхностно-активным веществом окисленное волокно присутствует, по меньшей мере, в первой и второй областях сердцевины.
12. Сердцевина по п. 8, в которой обработанное поверхностно-активным веществом окисленное сульфатное волокно присутствует, по меньшей мере, в трех областях сердцевины.
13. Сердцевина по п. 8, в которой в качестве поверхностно-активного вещества выбирают один или несколько этоксилированных простых эфиров нонилфенола и четвертичных аммониевых солей жирной кислоты растительного происхождения.
14. Сердцевина по п. 13, в которой сульфатное волокно проявляет увеличение удельной скорости абсорбции, составляющее менее чем приблизительно 30%, после нанесения поверхностно-активного вещества.
15. Распушенная целлюлоза, содержащая беленое хвойное сульфатное волокно, в котором содержание альдегидных групп составляет от приблизительно 1 мэкв/100 г до приблизительно 9 мэкв/100 г, содержание карбоксильных групп, составляет, по меньшей мере, приблизительно 3 мэкв/100 г, измеренная капиллярным методом с использованием CED вязкость 0,5% раствора составляет менее чем приблизительно 10 мПа•с, ISO белизна составляет, по меньшей мере, 88, и средневзвешенная длина волокна составляет, по меньшей мере, приблизительно 2 мм, причем данное волокно было обработано поверхностно-активным веществом.
16. Целлюлоза по п. 15, в которой поверхностно-активное вещество представляет собой разрыхлитель или умягчитель.
17. Целлюлоза по п. 15, в которой поверхностно-активное вещество представляет собой катионное поверхностно-активное вещество.
18. Целлюлоза по п. 15, в которой в качестве поверхностно-активного вещества выбирают один или несколько этоксилированных простых эфиров нонилфенола и четвертичных аммониевых солей жирной кислоты растительного происхождения.
19. Целлюлоза по п. 18, в которой сульфатное волокно проявляет увеличение удельной скорости абсорбции, составляющее менее чем приблизительно 30%, после нанесения поверхностно-активного вещества.
20. Распушенная целлюлоза, содержащая сульфатное волокно, изготовленное посредством отбеливания целлюлозной сульфатной целлюлозы с использованием многостадийного процесса отбеливания и окисления сульфатной целлюлозы в течение, по меньшей мере, одной стадии многостадийного процесса отбеливания пероксидом в присутствии катализатора в кислой среде, причем данный многостадийный процесс отбеливания включает, по меньшей мере, одну стадию отбеливания диоксидом хлора после стадии окисления,
причем данное волокно обрабатывают, используя одно или несколько поверхностно-активных веществ, и сульфатное волокно проявляет увеличение удельной скорости абсорбции, составляющее менее чем приблизительно 30%, после нанесения поверхностно-активного вещества.
21. Целлюлоза по п. 20, в которой поверхностно-активное вещество представляет собой разрыхлитель или умягчитель.
22. Целлюлоза по п. 20, в которой поверхностно-активное вещество представляет собой катионное поверхностно-активное вещество.
23. Целлюлоза по п. 20, в которой в качестве поверхностно-активного вещества выбирают один или несколько этоксилированных простых эфиров нонилфенола и четвертичных аммониевых солей жирной кислоты растительного происхождения.